FR 2556750 A1 19850621 FR 8320073 A 19831214 Impression de tissus à base de fibres de coton et de fibres acryliques. La présente invention est relative à un procédé d'impression de matières textiles constitué d'un mélange intime comprenant au moins du coton et des fibres acryliques, au moyen du procédé de thermo-impression par transfert. Le procédé par transfert thermique à partir d'un support portant le motif et les colorants à transférer sur les matières textiles telles que des matières en polyester ou en matière acrylique est bien connu dans ltétat de la technique. Ce procédé utilisé couramment pour l'impression et de la teinture de matières textiles en polyester s'est cependant révélé peu approprié pour l'impression de fibres naturelles et en particulier de coton. On constate en effet que les colorants habituellement utilisés sur les supports utilisés dans le procédé de thermo-transfert pour l'impression de polyester ont une très faible affinité pour le coton. C'est ainsi que lorsque l'on teint un mélange de coton et de polyester, on constate que le tissu imprimé grâce à ce procédé est piqué de taches claires correspondant au coton, et résultant des affinités différentes des colorants vis-à-vis de la fibre. La demanderesse a découvert d'une façon surprenante qutil était possible de teindre un tissu constitué d'un mélange intime binaire ou ternaire comportant au moins du coton et des fibres acryliques avec des qualités d'unisson et de solidité au lavage et à la lumière remarquables. Ceci est particulièrement surprenant lorsqu'on sait que le coton n'a pratiquement pas d'affinité pour les colorants en question alors que les fibres acryliques ont une bonne affinité vis-à-vis de ces colorants. Par ailleurs la stabilité à la lumiere est au lavage est également remarquable compte tenu de l'enseignement de ltétat antérieure de la technique. L'invention a donc pour objet un procédé de thermo-impression par transfert de tissus comportant un mélange intime de coton et de fibres acryliques. Les autres objets de l'invention apparattront à la lecture de la description et des exemples qui suivent. Le procédé de thermo-impression par transfert conforme à l'invention est essentiellement caractérisé par le fait que l'on applique un support comportant des encres sublimables à une température de 180 à 2200C sur un tissu constitué d'un mélange intime binaire comportant au moins des fibres acryliques et des fibres de coton filés suivant le type de filature dit "Open end" ou "à bout libre". Les supports sont généralement constitués de papiers portant des encres sublimables à la température d'impression indiquée. De telles encres sublimables sont vendues notamment par les Sociétés CIBA GEIGY ou BASF-. Les papiers 2 peuvent être en particulier de papiers frictionnés de 50 à 100 g/m2. Le temps de contact au cours de l'impression varie généralement entre 10 et 30 secondes. Les tissus utilisés sont constitués de mélanges d'acrylique et de coton variant entre 85% et 15% d'acrylique et de 15% à 85% de coton. Un rapport plus particulièrement préféré est le rapport 50/50. A titre de mélanges utilisables conformément à l'invention on peut citer les mélanges : DOLAN/coton, CRYLOR/coton, VILICREN/coton, LEACRYL/coton, ANIC/coton, DRALON/coton. Il est également possible d'appliquer le procédé conforme à l'invention à des mélanges ternaires acrylique/coton/polyester, ces mélanges ternaires pouvant comprendre 75% d'acrylique/15% de coton 10% de polyester ou 10Z d'acrylique 15% de coton 75% de polyester ainsi que tous les pourcentages d'intermédiaires. On peut utiliser à cet effet des mélanges ternaires coapre- nant en plus des matières susindiquées, des fibres polyesters portant les dénominations suivantes : TREVIRA, TERGAL, DACRON, TERYLENE, CRILENE, DIOLEN. Comme indique ci-dessus des résultats particulièrement intéressants et remarquables sont obtenus grâce à la filature dite "OPEN ENI > " ou à "bout libre". C'est-à-dire que les fils utilisés pour la confection des tissus sont eux-paêmes constitués d'un mélange d'acrylique et de coton. L'utilisation de ces tissus a permis en particulier de résoudre le probleme de l'unisson des mélanges des fibres synthétiques et du coton. Les tissus utilisables conformément à l'invention peuvent être armés De façons diverses et en particulier des molletons 2/1-3/1-1/1 de la jauge 10 à 30, des jerseys simples, des piqués jersey et piqués interlock, des piqués jacquards, des interlocks et des milanos et huit serrures. Le procédé conforme à l'invention peut être appliqué en continu à partir d'une machine appropriée et connue en elle-meme ou sur des motifs placés. Les exemple suivants sont destinés à illustrer l'invention sans pour autant présenter un caractère limitatif. Exemple 1 2 On applique un support constitué par du papier fritionné 60/80 g/m et portant un motif en couleur sur un tissu constitué par un mélange binaire de DOLAN/coton dans les proportions 50/50 tissé en utilisant un fil de type "OPEN END". On applique le support portant les encres sublimables à une température d'environ 2000C pendant une durée d'environ 20 secondes. On constate que le tissu ainsi imprimé présente un unisson remarquable, stable à la lumière et au lavage. REVENDICATIONS 1. Procédé thermo-impression par transfert consistant à appliquer sur un tissu supportant des encres sublimables à une température de 180 à 2200C, caractérisé par le fait que le tissu est constitué par un mélange intime comportant au moins des fibres acryliques et du coton. 2. Procédé selon -la revendication 1, caractérisé par le fait que le fil utilisé pour la fabrication des tissus est un fil du type "OPEN END" ou à "bout libre". 3. Procédé selon la revendication 1 ou 2, caractérisé par le fait que le temps de contact pour l'impression est compris entre 10 et 30 secondes. 4. Procédéselon l'une quelconque des revendications 1 à 3, caractérisé par le fait que le mélange filé selon la méthode "OPEN END" est constitué par un mélange ternaire comprenant de l'acrylique, du coton et du polyester. 5. Procédé selon l'une quelconque des revendications 1 à 4, caractérisé par le fait qu'on utilise un mélange comportant de 85% à 15Z d'acrylique et de 15Z à 85% de coton. 6. Procédé selon l'une quelconque des revendications 1 à 5, caractérisé par le fait qu'on utilise un mélange 50/50 d'acrylique et de coton. 7. Matière textile constituée d'un mélange d'acrylique et de coton caractérisée par le fait qu'elle a été tissée à partir d'un fil résultant du procédé dit "OPEN END" et qu'elle a été imprimée suivant le procédé de thermoimpression par transfert.